КИРПИЧНАЯ ГЛАЗУРЬ
BRICK GLAZE

Изобретение относится к промышленности строительных материалов и касается составов глазурей для нанесения на керамический кирпич.
Известна кирпичная глазурь, содержащая вес.ч.: глина 100; мел 10; свинцовый глет 57; пиролюзит 8 [1].
Задача изобретения состоит в повышении морозостойкости кирпичной глазури.
Технический результат достигается тем, что кирпичная глазурь, включающая глину, мел, свинцовый глет, пиролюзит, дополнительно содержит кварцевый песок и поташ при следующем соотношении компонентов, вес.ч.: глина 6-8; мел 2-4; свинцовый глет 30-34; пиролюзит 6-8; кварцевый песок 44-52; поташ 2-4.
Глазурь получают следующим образом.
Подготавливают и дозируют компоненты, например, согласно любому выбранному из таблицы составу.
Таблица
Компоненты
Содержание, вес.ч., в составах
1
2
3
Глина
6
7
8
Мел
4
3
2
Свинцовый глет
30
32
34
Пиролюзит
6
7
8
Кварцевый песок
52
48
44
Поташ
2
3
4
Морозостойкость, циклы
35-40
35-40
35-40
Компоненты дозируют, измельчают до порошкообразного состояния, смешивают и сплавляют при температуре 1400-1450°С. Расплав гранулируют в воду. Фритту подвергают помолу до полного прохождений через сетку 008. Подготавливают глазурную суспензию с влажностью 45-47%. Суспензию наносят в виде тонкого слоя на поверхность (ложок, тычок) обожженного кирпича, сушат и направляют на вторичный обжиг, который проводят при температуре 900-1100°C.
Источник информации
1. Гехт Г. Керамика / Пер. с нем. - Л.-М.: Главная редакция химической литературы, 1938. - С.177.